(57)【要約】【課題】好適な電気特性を示し、長期間の繰り返し使用によっても良好な画像を形成することができ、メモリ現象等の画像欠陥が発生せず、高品質の画像を形成することのできる電子写真感光体、この電子写真感光体を用いた電子写真プロセスカートリッジ、及びこの電子写真感光体を用いた画像形成装置を提供する。【解決手段】フタロシアニン結晶前駆体を、化学的処理後、有機溶媒に接触して得られる、ＣｕＫα特性Ｘ線（波長１．５４１Å）に対するブラッグ角（２θ±０．２°）９．６°、２４．１°、及び２７．２°に主たる回折ピークを有するオキシチタニウムフタロシアニンと、下記一般式（１）で示されるヒドラゾン化合物とを感光層に含有することを特徴とする電子写真感光体。2007148387.tif 000022【選択図】なし【特許請求の範囲】
【請求項１】
導電性支持体上に感光層を有する感光体において、該感光層が、
フタロシアニン結晶前駆体を、化学的処理後、有機溶媒に接触して得られる、ＣｕＫα特性Ｘ線（波長１．５４１Å）に対するブラッグ角（２θ±０．２°）９．６°、２４．１°、及び２７．２°に主たる回折ピークを有するオキシチタニウムフタロシアニンと、
下記一般式（１）で示されるヒドラゾン化合物と、
を含有することを特徴とする電子写真感光体。
【化１】
2007148387.tif 000019
（一般式（１）中、Ａｒ１、Ａｒ２はアリール基を表し、Ａｒ１、Ａｒ２のうち少なくとも一つは置換基を有するアリール基である。Ａｒ３、Ａｒ４は置換基を有していてもよいフェニル基を表す。Ａｒ５は置換基を有していてもよいアリーレン基を表す。）
【請求項２】
導電性支持体上に感光層を有する感光体において、該感光層が、
フタロシアニン結晶前駆体を、化学的処理後、有機溶媒に接触されて得られる、ＣｕＫα特性Ｘ線（波長１．５４１Å）に対するブラッグ角（２θ±０．２°）９．５°、９．７°、２４．２°、及び２７．２°に主たる回折ピークを有するオキシチタニウムフタロシアニンと、
下記一般式（１）で示されるヒドラゾン化合物と、
を含有することを特徴とする電子写真感光体。
【化２】
2007148387.tif 000020
（一般式（１）中、Ａｒ１、Ａｒ２はアリール基を表し、Ａｒ１、Ａｒ２のうち少なくとも一つは置換基を有するアリール基である。Ａｒ３、Ａｒ４は置換基を有していてもよいフェニル基を表す。Ａｒ５は置換基を有していてもよいアリーレン基を表す。）
【請求項３】
導電性支持体上に感光層を有する感光体において、該感光層が、
塩素含有量が０．４重量％以下のオキシチタニウムフタロシアニン、又は、塩素化オキシチタニウムフタロシアニンの割合が無置換オキシチタニウムフタロシアニンに対してマススペクトル強度比において０．０５以下であるオキシチタニウムフタロシアニン、から結晶変換して得られる、ＣｕＫα特性Ｘ線（波長１．５４１Å）に対するブラッグ角（２θ±０．２°）２７．２°に主たる回折ピークを有するオキシチタニウムフタロシアニンと、
下記一般式（１）で示されるヒドラゾン化合物と、
を含有することを特徴とする電子写真感光体。
【化３】
2007148387.tif 000021
（一般式（１）中、Ａｒ１、Ａｒ２はアリール基を表し、Ａｒ１、Ａｒ２のうち少なくとも一つは置換基を有するアリール基である。Ａｒ３、Ａｒ４は置換基を有していてもよいフェニル基を表す。Ａｒ５は置換基を有していてもよいアリーレン基を表す。）
【請求項４】
少なくとも、請求項１〜３のいずれか１項に記載の電子写真感光体、及び該感光体を備え、画像形成装置に着脱自在に構成されることを特徴とする、電子写真プロセスカートリッジ。
【請求項５】
請求項１〜３のいずれか１項に記載の電子写真感光体と、該電子写真感光体を帯電させる帯電部、帯電した該電子写真感光体を露光させ静電潜像を形成する露光部、及び該電子写真感光体上に形成された静電潜像を現像する現像部のうち少なくとも１つと、を備えたことを特徴とする、画像形成装置。
【請求項６】
除電プロセスを有さないことを特徴とする、請求項５に記載の画像形成装置。
【発明の詳細な説明】
【技術分野】
【０００１】
本発明は、特定材料を組み合わせて使用する電子写真感光体、電子写真感光体カートリッジ、及び画像形成装置に関する。特に、レーザープリンター、複写機、Ｆａｘ等に使用される電子写真感光体で、ＬＥＤ光や半導体レーザー光に対して非常に有効で、耐久性にも優れた電子写真感光体、電子写真感光体カートリッジ、及び画像形成装置に関する。 
【背景技術】
【０００２】
電子写真技術は、即時性に優れ、高品質の画像が得られること等から、近年では複写機の分野にとどまらず、各種のプリンター、印刷機の分野でも広く応用されてきている。
【０００３】
電子写真技術の中核となる感光体としては、従来、セレン、砒素−セレン合金、酸化亜鉛といった無機系の光導電材料を使用した感光体が用いられてきたが、最近では、無公害である、成膜・製造が容易である、材料選択・組み合わせの自由度が高い等の利点を有する有機系の光導電材料を使用した感光体が主流となっている。
【０００４】
有機感光体の層構成としては、電荷発生物質（本明細書においては、「電荷発生物質」を、「電荷発生材料」という場合がある。）と電荷輸送物質（本明細書においては、「電荷輸送物質」を、「電荷移動物質」又は「電荷輸送材料」という場合がある。）をバインダー樹脂に分散させたいわゆる単層型感光体、電荷発生層及び電荷輸送層を有する積層型感光体が知られている。積層型感光体は、効率の高い電荷発生物質、及び電荷移動物質を別々の層に分けて、最適なものを組み合わせることにより高感度かつ安定な感光体が得られること、材料選択範囲が広く特性の調整が容易なことから多く使用されている。
【０００５】
また、電子写真方式を採用する複写機、プリンター、及び普通紙ファックス等では、プロセスの簡略化、低価格化等のために転写工程後の除電工程を省略したものが知られている。すなわち、帯電、露光、現像、転写、クリーニング、及び除電等のプロセスを含む通常の電子写真方式に対して、ＡＣコロナ放電、光等により除電する工程を含まない電子写真方式が知られている。
【０００６】
しかしながら、この除電工程を省略した複写機、プリンター、及び普通紙ファックス等によって、画像を印刷した後にハーフトーン画像を印刷した場合、ハーフトーン画像部に先に印刷した画像が出現する現象、いわゆるメモリ（ゴースト）現象が生じる場合がある。このメモリ現象には、より濃い濃度で出現するポジメモリー現象と、濃度が薄くなるネガメモリー現象がある。
【０００７】
この画像のメモリ現象の発生機構の詳細は、未だに不明な部分が数多くあり、完全には解明されていないが、特に電子写真感光体が、電子写真プロセス中の転写工程で逆帯電を負荷された場合に、感光層へ電荷が注入され、この注入された電荷の影響がメモリ現象の要因の一つであると考えられている。
【０００８】
さらには、近年、複写機、プリンターは、共にモノクロからフルカラー化に向かっている。このフルカラー画像形成方法には主としてタンデム方式、４サイクル方式があり、また印刷媒体への転写方式としては、直接転写方式、転写ドラム方式、中間転写方式、及び多重現像一括転写方式等がある。これらの中でタンデム方式すなわち各色画像を各別の画像形成ユニットで形成し、逐次転写していくカラー画像形成装置は使用可能な記録材の種類が豊富であり、フルカラーの品質も高く、高速度でフルカラー画像を得ることができることから、すぐれた画像形成方法である。中でも高速でフルカラー画像ができる特質は他の方式にはみられない利点である。
【０００９】
ところが、タンデム方式の場合は、高速である反面、各色画像を複数の画像形成ユニットで形成し、逐次転写していくため、画像形成ユニットが後になるほど非転写媒体（中間転写媒体又は記録材）に転写されたトナー像の厚みが厚くなり、電子写真感光体上に形成されたトナー層を転写するためにはより大きな転写電圧を印加する必要性が生じてきた。この結果、上記逆極性を負荷された場合の感光層への電荷の注入がより顕著となり、メモリ現象がより明瞭に生じる場合が出てきた。
【００１０】
近年の電子写真プロセスの高速化に伴い、電子写真感光体の特性として高感度化、高速応答化が必須となっており、高感度化のためには電荷発生材料の最適化、それとのマッチング良好な電荷輸送材料の開発が必要であり、高速応答性については高移動度かつ低残留電位の電荷輸送材料の開発が必須となっている。
【００１１】
高感度のためには電荷発生能力の高い電荷発生材料が必要である。その中でも現在主流となっている６００〜８５０ｎｍでの単色露光に高感度を示すオキシチタニウムフタロシアニンに関して盛んに研究が行われている。前記オキシチタニウムフタロシアニンは結晶多型を有することが知られていが、その中でも、ＣｕＫα特性Ｘ線（波長１．５４１Å）に対するブラッグ角（２θ±０．２°）２７．２°に主たる回折ピークを有する結晶型が高い量子効率を示し、高感度を示すことが知られている（例えば、非特許文献１参照）。
【００１２】
この結晶型は主として、アモルファス、又は低結晶性オキシチタニウムフタロシアニンから結晶変換することによって製造される。これら結晶型は準安定型の結晶型であり、製造方法の違いにより様々な結晶型、粒子形状を示し、電荷発生能力、帯電性、及び暗減衰等の電子写真感光体としての特性の面も製造方法に依存して異なることが知られている。また感光体を作製して、複写機、プリンター、及び普通紙ファックス等の実際のマシンへ感光体を搭載した場合に得られる画質も異なり、様々な性能を製造方法から予測することは困難である。
【００１３】
また、高速応答化のためには、高移動度かつ露光時に十分な低残留電位を示し、電荷発生材料とマッチングのよい電荷輸送物質の開発が必要である。高移動度化のための指針として分子の双極子モーメント、分極率等を一定の値以上にする等（例えば、特許文献１参照）の電荷輸送材料の分子設計の指針が明らかになり始めており、様々な高移動度・低残留電位の電荷輸送材料が開発されてきている。しかしながら、移動度、低残留電位等の電子写真感光体特性を満足させても、電荷輸送材料の基本的な分子骨格、置換基の置換位置の違いにより、実際の複写機、レーザープリンターで得られる画質、又は転写等の周辺プロセスから受ける影響が異なる場合があり、この相違がなにに起因するかについては明らかになっていない。
【特許文献１】特開平１０−３１２０７０号公報
【非特許文献１】電子写真学会誌  １９９０年  第２９巻  第３号  ｐ．２５０〜２５８
【発明の開示】
【発明が解決しようとする課題】
【００１４】
高感度を示すことが知られている電荷発生材料と、高移動度・低残留電位の電荷輸送材料とを組み合わせた電子写真感光体において、電子写真感光体としての基本的特性（感度、残留電位、帯電性、暗減衰等）の性能は満たすことができる。しかしながら、単に高感度な電荷発生材料と高移動度・低残留電位の電荷輸送材料を組み合わせた電子写真感光体を、前述のタンデム型フルカラー画像形成装置、又は、少なくとも帯電、露光、現像、及び転写工程を有する電子写真法において、転写工程後の除電工程が除かれたことを特徴とするプリンター、複写機、及び普通紙ファックス等の画像形成装置に搭載した場合、メモリ現象等の画像欠陥がより顕著になる場合があった。
【課題を解決するための手段】
【００１５】
本発明者らは、上記課題を解決すべく鋭意検討した結果、特定の電荷発生材料の製造方法で得られる、及び／又は特定量の塩素化物を含有するオキシチタニウムフタロシアニンと、特定構造を有する電荷輸送材料と、を組み合わせることにより、メモリ現象等の画像欠陥が発生しない、高品質の画像を形成することのできる電子写真感光体を得ることが可能であることを見出し、本発明を完成するに至った。
【００１６】
すなわち本発明の第１の要旨は、導電性支持体上に感光層を有する電子写真感光体であって、該感光層が、フタロシアニン結晶前駆体を、化学的処理後、有機溶媒に接触して得られるＣｕＫα特性Ｘ線（波長１．５４１Å）に対するブラッグ角（２θ±０．２°）９．６°、２４．１°、及び２７．２°に主たる回折ピークを有するオキシチタニウムフタロシアニンと、特定構造を有するヒドラゾン化合物を電荷輸送材料として用いる電子写真感光体に存する。このように、オキシチタニウムフタロシアニンは、フタロシアニン結晶前駆体を、化学的処理後、有機溶媒に接触して得られるものであり、そのＣｕＫα特性Ｘ線（波長１．５４１Å）に対するブラッグ角（２θ±０．２°）９．６°、２４．１°、及び２７．２°に主たる回折ピークを有するものである。より具体的には、フタロシアニン結晶前駆体を、化学的処理後、有機溶媒に接触させることによって、オキシチタニウムフタロシアニンを特定の結晶型にして用いるものである。
【００１７】
また、本発明の第２の要旨は、導電性支持体上に感光層を有する電子写真感光体であって、該感光層が、フタロシアニン結晶前駆体を、化学的処理後、有機溶媒に接触して得られるＣｕＫα特性Ｘ線（波長１．５４１Å）に対するブラッグ角（２θ±０．２°）９．５°、９．７°、２４．２°、及び２７．２°に主たる回折ピークを有するオキシチタニウムフタロシアニンと、特定構造を有するヒドラゾン化合物を電荷輸送材料として用いる電子写真感光体に存する。このように、オキシチタニウムフタロシアニンは、フタロシアニン結晶前駆体を、化学的処理後、有機溶媒に接触して得られるものであり、そのＣｕＫα特性Ｘ線（波長１．５４１Å）に対するブラッグ角（２θ±０．２°）９．５°、９．７°、２４．２°、及び２７．２°に主たる回折ピークを有するものである。より具体的には、フタロシアニン結晶前駆体を、化学的処理後、有機溶媒に接触させることによって、オキシチタニウムフタロシアニンを特定の結晶型にして用いるものである。
【００１８】
また、本発明の第３の要旨は、導電性支持体上に感光層を有する電子写真感光体であって、該感光層が、塩素含有量が０．４重量％以下のオキシチタニウムフタロシアニン、又は、塩素化オキシチタニウムフタロシアニンの割合が無置換オキシチタニウムフタロシアニンに対してマススペクトル強度比が０．０５以下であるオキシチタニウムフタロシアニン、から結晶変換して得られ、ＣｕＫα特性Ｘ線（波長１．５４１Å）に対するブラッグ角（２θ±０．２°）２７．２°に主たる回折ピークを有するオキシチタニウムフタロシアニンと、特定構造を有するヒドラゾン化合物を電荷輸送材料として用いる電子写真感光体に存する。このように、オキシチタニウムフタロシアニンは、所定の塩素含有量又はマススペクトル強度比を有するオキシチタニウムフタロシアニンを結晶変換して得られるものである。より具体的には、所定の塩素含有量又はマススペクトル強度比を有するオキシチタニウムフタロシアニンを結晶変換して、オキシチタニウムフタロシアニンを特定の結晶型にして用いるものである。
【００１９】
また、本発明の第４の要旨は、少なくとも、本発明に係る電子写真感光体、及び該感光体を備え、画像形成装置に着脱自在に構成される、電子写真プロセスカートリッジに存し、本発明の第５の要旨は、本発明に係る電子写真感光体と、該電子写真感光体を帯電させる帯電部、帯電した該電子写真感光体を露光させ静電潜像を形成する露光部、及び該電子写真感光体上に形成された静電潜像を現像する現像部のうち少なくとも１つと、を備えたことを特徴とする、画像形成装置に存する。
【発明の効果】
【００２０】
フタロシアニン前駆体を、化学的処理後に有機溶媒に接触して得られるＣｕＫα特性Ｘ線（波長１．５４１Å）に対するブラッグ角（２θ±０．２°）９．６°、２４．１°、及び２７．２°に主たる回折ピークを有するオキシチタニウムフタロシアニンと、特定構造を有するヒドラゾン化合物を電荷輸送材料として用いる本発明に係る電子写真感光体、フタロシアニン前駆体を、化学的処理後に有機溶媒に接触して得られるＣｕＫα特性Ｘ線（波長１．５４１Å）に対するブラッグ角（２θ±０．２°）９．５°、９．７°、２４．２°、及び２７．２°に主たる回折ピークを有するオキシチタニウムフタロシアニンと、特定構造を有するヒドラゾン化合物を電荷輸送材料として用いる本発明に係る電子写真感光体、又は、塩素含有量が０．４重量％以下のオキシチタニウムフタロシアニン、若しくは、塩素化オキシチタニウムフタロシアニンの割合が無置換オキシチタニウムフタロシアニンに対してマススペクトル強度比が０．０５以下であるオキシチタニウムフタロシアニン、から結晶変換して得られるＣｕＫα特性Ｘ線（波長１．５４１Å）に対するブラッグ角（２θ±０．２°）２７．２°に主たる回折ピークを有するオキシチタニウムフタロシアニンと、特定構造を有するヒドラゾン化合物を電荷輸送材料として用いる本発明に係る電子写真感光体、によれば、メモリ現象等の画像欠陥が発生しない高品質の画像を形成することのできる電子写真感光体、該電子写真感光体を備える電子写真プロセスカートリッジ、及び該電子写真感光体を備える画像形成装置を提供することが可能となる。
【発明を実施するための最良の形態】
【００２１】
以下、本発明の実施の形態につき詳細に説明するが、本発明は以下の説明に限定されるものではなく、本発明の要旨を逸脱しない範囲において、適宜変更して実施することができる。
【００２２】
本発明は、フタロシアニン前駆体を、化学的処理後、有機溶媒に接触して得られる特定結晶型のオキシチタニウムフタロシアニンと、特定のヒドラゾン化合物とを併用することにより、高性能の電子写真感光体を得る。
【００２３】
また、本発明は、所定の塩素含有量又はマススペクトル強度比を有するオキシチタニウムフタロシアニンを結晶変換して得られる、特定の結晶型のオキシチタニウムフタロシアニンと、特定のヒドラゾン化合物を併用することにより、高性能の電子写真感光体を得る。結晶変換前にこうした特定の物性値を有するオキシチタニウムフタロシアニンが得られているか否かは、後述する塩素含有量の測定方法及びマススペクトル強度比の測定方法を実施することによって確認することができる。また、結晶変換の方法も特に制限はされないが、好ましくは、化学的処理後、有機溶媒に接触するという方法が用いられる。
【００２４】
＜化学的処理後、有機溶媒に接触して得られるオキシチタニウムフタロシアニン＞ 
本発明に係る電子写真感光体の感光層は、特定のオキシチタニウムフタロシアニンを含有するが、当該オキシチタニウムフタロシアニンは、フタロシアニン前駆体を、化学的処理後に有機溶媒に接触して得られる。
【００２５】
本発明において化学的処理とは、アモルファスオキシチタニウムフタロシアニン、低結晶性オキシチタニウムフタロシアニンを調製する段階で用いられる処理である。
【００２６】
化学的処理とは、単に物理的な力（例えば、機械的磨砕等）を用いてアモルファスオキシチタニウムフタロシアニン、又は低結晶性オキシチタニウムフタロシアニンを得る方法ではなく、溶解、反応等の化学的現象を用いてアモルファス、もしくは低結晶性オキシチタニウムフタロシアニンを得る処理方法のことである。 
【００２７】
化学的処理の具体的な例としては、フタロシアニン前駆体を強酸中に溶解して行うアシッドペースティング法（本明細書においては、「アシッドペースティング法」を、単に「アシッドペースト法」という場合がある。）、強酸中で分散状態を経るアシッドスラリー法、及びジクロロチタニルフタロシアニンにフェノール、アルコールを付加させた後に脱離させてオキシチタニウムフタロシアニンを得る方法等の化学的処理方法があげられ、より安定的なアモルファス、低結晶性オキシチタニウムフタロシアニンを得るには、アシッドペースト法、アシッドスラリー法が好ましく、アシッドペースト法がより好ましい。
【００２８】
アシッドペースト法、アシッドスラリー法とは、顔料を強酸に溶解もしくは、懸濁、分散させた溶液を調製し、その調製した溶液を、強酸と均一に混じり、顔料がほとんど溶解しない媒体中（例えば、オキシチタニウムフタロシアニンの場合は、例えば、水、メタノール、エタノール、プロパノール、エチレングリコール等のアルコール類、エチレングリコールモノメチエーテル、エチレングリコールジエチルエーテル、テトラヒドロフラン等のエーテル類等）に放出し、再顔料化させることにより顔料を改質する方法である。
【００２９】
アシッドスラリー法、アシッドペースト法には濃硫酸、有機スルホン酸、有機ホスホン酸、トリハロゲン化酢酸等の強酸が使用される。これら強酸は、強酸単独、もしくは強酸同士の混合使用、又は強酸と有機溶媒の組み合わせ等で用いることが可能である。強酸の種類はフタロシアニン前駆体の溶解性を考慮すると、トリハロゲン化酢酸、濃硫酸が好ましく、生産コストを考慮すると、濃硫酸がより好ましい。
【００３０】
濃硫酸の濃度は、フタロシアニン前駆体の溶解性を考慮すると、９０重量％以上の濃硫酸が好ましく、さらに濃硫酸の含有量が低いと生産効率が低下することから、より好ましくは９５重量％以上の濃硫酸である。
【００３１】
強酸にフタロシアニン前駆体を溶解させる温度は、公知文献に掲載されている温度条件で溶解させることが可能であるが、温度が高すぎると前駆体のフタロシアニン環が開環し、分解してしまうことから、５℃以下が好ましく、得られる電子写真感光体に及ぼす影響を考慮すると０℃以下がより好ましい。
【００３２】
強酸は任意の量で用いることが可能であるが、少なすぎるとフタロシアニン前駆体の溶解性が悪くなることから、強酸の量は、フタロシアニン前駆体１重量部に対して５重量部以上、溶液中の固形分濃度が高すぎると撹拌効率が低下することから１５重量部以上が好ましく、より好ましくは２０重量部以上である。また、強酸使用量が多すぎると、廃棄酸量が増えることから、１００重量部以下が好ましく、また生産効率を考慮すると５０重量部以下がより好ましい。
【００３３】
得られたフタロシアニン前駆体の酸溶液を放出する媒体の種類としては、例えば、水、メタノール、エタノール、１−プロパノール、２−プロパノール等のアルコール、エチレングリコール、グリセリン等の多価アルコール、テトラヒドロフラン、ジオキサン、ジオキソラン、テトラヒドロピラン等の環状エーテル、エチレングリコールモノメチルエーテル、エチレングリコールジエチルエーテル等の鎖状―エーテル等が挙げられ、公知の方法同様に、放出媒体は単一種で用いても、２種類以上を混合して使用してもよい。用いる媒体種により再顔料化された際の粒子形状、結晶状態等が変化し、この履歴が後に得られる最終結晶の電子写真感光体特性に影響を与えることから、水、メタノール、エタノール、１−プロパノール、及び２−プロパノール等の低級アルコール類が好ましく、生産性、コストの面から水がより好ましい。
【００３４】
フタロシアニン前駆体の濃硫酸溶液を放出媒体に放出し、再顔料化されたオキシチタニウムフタロシアニンは、ウエットケーキとして濾別されるが、このウエットケーキは放出媒体中に存在する濃硫酸の硫酸イオン等の不純物を多く含むことから、再顔料化された後に、洗浄媒体で洗浄を行う。洗浄を行う媒体は、例えば、水酸化ナトリウム水溶液、水酸化カリウム水溶液、炭酸水素ナトリウム水溶液、炭酸ナトリウム水溶液、炭酸カリウム水溶液、酢酸ナトリウム水溶液、アンモニア水溶液等のアルカリ性水溶液、希塩酸、希硝酸、希酢酸等の酸性水溶液、イオン交換水等の水等が挙げられるが、顔料中に残存したイオン性物質は電子写真感光体特性に悪影響を与える場合が多いことから、イオン交換水等のイオン性の物質を取り除いた水が好ましい。
【００３５】
通常、アシッドペースト法、アシッドスラリー法より得られるオキシチタニウムフタロシアニンは明確な回折ピークを有さないアモルファスか、ピークは有するが、その強度が非常に弱く、半値幅の非常に大きいピークを有する低結晶性のものである。
【００３６】
通常、アシッドペースト法、アシッドスラリー法により得られたアモルファスオキシチタニウムフタロシアニン、又は低結晶性オキシチタニウムフタロシアニンを有機溶媒に接触させることにより、本発明の電子写真感光体に用いることができるＣｕＫα特性Ｘ線（波長１．５４１Å）に対するブラッグ角（２θ±０．２°）９．６°、２４．１°、及び２７．２°又は、９．５°、９．７°、２４．２°、及び２７．２に主たる回折ピークを有するオキシチタニウムフタロシアニンを得ることができる。本発明に係るオキシチタニウムフタロシアニン結晶のＣｕＫα特性Ｘ線（波長１．５４１Å）に対するブラッグ角（２θ±０．２°）のピークについては、いかなる公知の方法でも測定可能である。
【００３７】
本発明に係る特定のオキシチタニウムフタロシアニンは、化学的処理後、有機溶媒に接触することにより得られるが、化学的処理後のアモルファスオキシチタニウムフタロシアニン、及び低結晶性オキシチタニウムフタロシアニンを纏めて「低結晶性フタロシアニン類」と呼ぶ。
【００３８】
本発明において「低結晶性フタロシアニン類」とは、粉末Ｘ線回折（X-ray diffraction：以下「ＸＲＤ」と省略する場合がある。）スペクトルにおいて、ＣｕＫα特性Ｘ線（波長１．５４１Å）に対するブラッグ角（２θ±０．２°）０〜４０°の範囲内に、半値幅が０．３０°以下のピークを有さないフタロシアニン類をいう。この半値幅が小さ過ぎると、固体中でフタロシアニン分子がある程度一定の規則性や長期的秩序を有している状態になっており、有機溶媒に接触することにより本発明に係るオキシチタニウムフタロシアニンを得る際に、結晶型の制御性が低下する場合がある。このため、本発明において用いる低結晶性フタロシアニン類は、その半値幅が、通常０．３５°以下、さらには０．４０°以下、特に０．４５°以下のピークを有さないものであることが好ましい。
【００３９】
なお、本明細書において、フタロシアニン類の粉末Ｘ線回折スペクトルの測定、ＣｕＫα特性Ｘ線（波長１．５４１Å）に対するブラッグ角（２θ±０．２°）の決定、及びピーク半値幅の算出は、以下の条件で行なうものとする。
【００４０】
粉末Ｘ線回折スペクトルの測定装置としては、ＣｕＫα（ＣｕＫα１＋ＣｕＫα２）線をＸ線源とした集中光学系の粉末Ｘ線回折計（例えばＰＡＮａｌｙｔｉｃａｌ社製ＰＷ１７００）を使用する。粉末Ｘ線回折スペクトルの測定条件は、走査範囲(２θ)３．０〜４０．０°、スキャンステップ幅０．０５°、走査速度３．０°／ｍｉｎ、発散スリット１°、散乱スリット１°、受光スリット０．２ｍｍとする。
【００４１】
ピーク半値幅は、プロファイルフィッティング法により算出することができる。プロファイルフィッティングは、例えばＭＤＩ社製粉末Ｘ線回折パターン解析ソフトＪＡＤＥ５．０＋を用いて行なうことができる。その算出条件は、以下の通りである。まず、バックグランドは、全測定範囲（２θ＝３．０〜４０．０°）から理想的な位置に固定する。フィッティング関数としては、ＣｕＫα２の寄与を考慮したＰｅａｓｏｎ−ＶＩＩ関数を用いる。フィッティング関数の変数としては、回折角(２θ)、ピーク高さ、及びピーク半値幅（βo）の３つを精密化する。ＣｕＫα２の影響を除去し、ＣｕＫα１由来の回折角（２θ）、ピーク高さ、及びピーク半値幅（βo）を計算する。そして、非対称は０に、形定数は１．５に固定する。
【００４２】
上記のプロファイルフィッティング法により算出したピーク半値幅（βo）を、同測定条件、同プロファイルフィッティング条件により算出した標準Ｓｉ（ＮＩＳＴ Ｓｉ ６４０ｂ）の１１１ピーク（２θ＝２８．４４２°）のピーク半値幅（βＳｉ）により、下式に従って補正することにより、試料由来のピーク半値幅（β）が求められる。
【数１】
2007148387.tif 000002
【００４３】
なお、アモルファスオキシチタニウムフタロシアニンと、低結晶性オキシチタニウムフタロシアニンとの境界は明確ではないが、本発明においては何れを原料としても、本発明に係る特定のオキシチタニウムフタロシアニンを得ることが可能である。
【００４４】
後述のように、本発明に係るオキシチタニウムフタロシアニンの結晶は、ＣｕＫα特性Ｘ線（波長１．５４１Å）に対するブラッグ角（２θ±０．２°）９．６°、２４．１°、及び２７．２°又は９．５°、９．７°、２４．２°、及び２７．２°に主たる回折ピークを有するが、２７．２°付近にピークを有する低結晶性フタロシアニン類は、上記特定結晶型を有するオキシチタニウムフタロシアニンとある程度類似した規則性を有しており、上記特定結晶型への結晶型制御性に優れる。この場合における低結晶性フタロシアニン類は、その半値幅が通常０．３０°以下のピークを有さないものであり、好ましくは０．３５°以下のピークを有さないものであり、より好ましくはその半値幅が０．４０°以下のピークを有さないものであり、さらに好ましくはその半値幅が０．４５°以下のピークを有さないものである。
【００４５】
一方、２７．２°付近にピークを有さない低結晶性フタロシアニン類を本発明に係るオキシチタニウムフタロシアニンの原料として用いる場合には、上記特定結晶型を有するオキシチタニウムフタロシアニンへの結晶型制御性が低いことから、より結晶性が低いことが望ましい。この場合における低結晶性フタロシアニンは、その半値幅が通常０．３０°以下のピークを有さないものであり、好ましくはその半値幅が０．５０°以下のピークを有さないものであり、より好ましくはその半値幅が０．７０°以下のピークを有さないものであり、さらに好ましくはその半値幅が０．９０°以下のピークを有さないものである。
【００４６】
通常、低結晶性フタロシアニン類と有機溶媒との接触は水の存在下で行われる。水は、アシッドペースト法、アシッドスラリー法により得られた含水ケーキ中に含まれる水を用いても、含水ケーキ中に含まれる水以外にさらに後から水を添加して用いてもよい。また、アシッドペースト法、アシッドスラリー法後に得られた含水ケーキを一旦乾燥させ、結晶変換時に新たに水を追加して用いてもよいが、乾燥させてしまうと顔料と水との親和性が低下することから、乾燥させずにアシッドペースト法、アシッドスラリー法により得られた含水ケーキ中に含まれる水を用いるか、又は含水ケーキ中に含まれる水にさらに後から水を添加することが好ましい。
【００４７】
結晶変換に用いることができる溶媒としては、水と相溶性のある溶媒、水と非相溶の溶媒のいずれも可能である。水と相溶性のある溶媒の好適な例としては、例えば、テトラヒドロフラン、１，４−ジオキサン、及び１，３−ジオキソラン等の環状エーテルが挙げられる。また、水と非相溶の溶媒の好適な例としては、例えば、トルエン、ナフタレン、及びメチルナフタレン等の芳香族炭化水素系溶媒、モノクロロベンゼン、ジクロロベンゼン、クロロトルエン、ジクロロトルエン、ジクロロフルオロベンゼン、及び１，２−ジクロロエタン等のハロゲン化炭化水素系溶媒、ニトロベンゼン、１，２−メチレンジオキシベンゼン、及びアセトフェノン等の置換芳香族系溶媒が挙げられ、中でも環状エーテル、モノクロロベンゼン、１，２−ジクロロベンゼン、ジクロロフルオロベンゼン、ジクロロトルエン等のハロゲン化炭化水素系溶媒、及び芳香族炭化水素系溶媒が得られた結晶の電子写真特性が良好であり好ましく、テトラヒドロフラン、モノクロロベンゼン、１，２−ジクロロベンゼン、２，４−ジクロロトルエン、ジクロロフルオロベンゼン、トルエン、及びナフタレンが、得られた結晶の分散時の安定性という点でより好ましい。
【００４８】
結晶変換後得られた結晶は、乾燥工程を行うことになるが、乾燥方法は、例えば、送風乾燥、加熱乾燥、真空乾燥、及び凍結乾燥等の公知の方法で乾燥することが可能である。
【００４９】
前記製造法により得られたオキシチタニウムフタロシアニン結晶は、ＣｕＫα特性Ｘ線（波長１．５４１Å）に対するブラッグ角（２θ±０．２°）９．６°、２４．１°、及び２７．２°又は、９．５°、９．７°、２４．２°、及び２７．２°に主たる回折ピークを有する結晶である。他の回折ピークとしては、２６．２°付近にピークを有する結晶は分散時の結晶安定性に劣ることから、２６．２°付近にはピークを有さない結晶であることが好ましい。中でも、７．３°、９．６°、１１．６°、１４．２°、１８．０°、２４．１°及び２７．２°、又は、７．３°、９．５°、９．７°、１１．６°、１４．２°、１８．０°、２４．２°及び２７．２°に主たる回折ピークを有する結晶が電子写真感光体として用いた場合の暗減衰、残留電位の観点からより好ましい。なお、ブラック角は、２θ±０．２°で示される通り、±０．２°の誤差を有する。このため、例えば、「ブラッグ角（２θ±０．２°）９．６°」という場合は、９．４〜９．８°の範囲を意味している。この誤差範囲は、他の角度においても同様である。
【００５０】
これらオキシチタニウムフタロシアニンの粒子径は製法、結晶変換方法によって大きく異なるが、分散性を考慮すると、ＳＥＭ写真により観察される任意の１０個の粒子の最大径の平均値を平均１次粒子径とした場合に、その平均１次粒子径が５００ｎｍ以下であることが好ましく、塗布成膜性の面からは２５０ｎｍ以下であることが好ましい。
【００５１】
本発明に係るオキシチタニウムフタロシアニン結晶中の塩素含有量は、公知の如何なる方法でも測定することが可能であるが、より具体的には例えば下記の「塩素含有量の測定」の項に記載する方法で測定すればよい。また、塩素化オキシチタニウムフタロシアニンと無置換オキシチタニウムフタロシアニンのマススペクトルの強度比も、公知の如何なる方法でも測定することが可能であるが、より具体的には、塩素化オキシチタニウムフタロシアニンと無置換オキシチタニウムフタロシアニンのマススペクトルの強度比は「マススペクトルの測定条件」の項に記載する条件にしたがって求めればよい。
【００５２】
＜塩素含有量の測定＞
オキシチタニウムフタロシアニン約１００ｍｇを精秤し、石英ボードにとり、三菱化学社製昇温型電気炉ＱＦ−０２にて完全燃焼し、燃焼ガスを水１５ｍｌにて定量吸収させた。その吸収液を５０ｍｌに希釈し、イオンクロマトグラフィー（Ｄｉｏｎｅｘ社製「ＤＸ−１２０」）でＣｌ分析を行った。下記にイオンクロマトグラフィーの条件を示す。
カラム：Ｄｉｏｎｅｘ  ＩｏｎＰａｋ  ＡＧ１２Ａ＋ＡＳ１２Ａ
溶離液：２．７ｍＭ  Ｎａ２ＣＯ３／０．３ｍＭ  ＮａＨＣＯ３   混合溶液
流量：１．３ｍｌ／ｍｉｎ
注入量：５０μｌ
【００５３】
＜マススペクトル測定条件＞
１．試料の調製
オキシチタニウムフタロシアニン０．５０ｇをガラスビーズ（φ１．０−１．４ｍｍ）３０ｇ、シクロヘキサノン１０ｇと共に５０ｍｌのガラス容器に入れ、染料分散試験機（ペイントシェーカー）で３時間分散処理をし、オキシチタニウムフタロシアニン分散液とした。この分散液を２０ｍｌサンプル瓶に１μｌ採取し、クロロホルム５ｍｌを加えた。次に１時間超音波により分散させ、１０ｐｐｍ分散液を調製した。
【００５４】
２．測定装置・条件 
測定装置：ＪＥＯＬ製  ＪＭＳ−７００／ＭＳｔａｉｏｎ 
イオン化モード：ＤＣＩ（−） 
反応ガス：イソブタン（イオン化室圧力１×１０−５Ｔｏｒｒ） 
フィラメントレート：０  →  ０．９０Ａ（１Ａ／ｍｉｎ） 
質量分析能：２０００ 
スキャン法：ＭＦ−Ｌｉｎｅａｒ 
スキャン質量範囲：５００  ｔｏ  ６００ 
全質量範囲スキャン時間：０．８ｓｅｃ 
繰り返し時間：０．５ｓｅｃ 
【００５５】
３．塩素化オキシチタニウムフタロシアニンと無置換オキシチタニウムフタロシアニンのマススペクトル強度比算出方法 
測定用分散液１μｌをＤＣＩプローブのフィラメントに塗布し、マススペクトルを上記条件で実施した。得られたマススペクトルにおいて、塩素化オキシチタニウムフタロシアニンの分子イオンに相当するｍ／ｚ＝６１０及び無置換オキシチタニウムフタロシアニンの分子イオンに相当するｍ／ｚ＝５７６のイオンクロマトから得られるピーク面積の比（「６１０」ピーク面積／「５７６」ピーク面積）をマススペクトル強度比として算出する。
【００５６】
オキシチタニウムフタロシアニン中に含有される塩素分の種類としては、例えば、反応に用いた溶媒の残存物、原料として用いる四塩化チタンから由来したイオン種として含有されるもの、及び四塩化チタンを中心金属源として用いた場合に反応系中でフタロシアニン環に塩素化が起こり、塩素化オキシチタニウムフタロシアニンとして結晶中に含有されるもの等がある。これら不純物のうち、反応溶媒や、イオン種のものについては、ほとんどのものが反応後の洗浄操作で洗い出されるのに対して、塩素化オキシチタニウムフタロシアニンについては、反応系中でフタロシアニン結晶を形成する際に、その結晶中に取り込まれてしまうことから、容易に除去できず、これが最終段階まで残り、塩素分として残存することになる。これら残存した塩素化オキシチタニウムフタロシアニンが画像のメモリ現象にどの様なメカニズムで影響を与えているかは明確ではないが、塩素化オキシチタニウムフタロシアニンを含有することにより、結晶格子に歪みが生じたり、また結晶粒子の表面電荷状態に影響が現れ、この影響が電荷輸送材料と電荷発生材料が接している界面近傍での電荷のトラップに関与しているのではないかと推測される。
【００５７】
前述した元素分析手法に基づいて測定される塩素含有量について０．４重量％以下であることが好ましい。この理由は明確ではないが、不純物として、ＣｕＫα特性Ｘ線（波長１．５４１Å）に対するブラッグ角（２θ±０．２°）２７．２°に主たる回折ピークを有するオキシチタニウムフタロシアニン結晶は、準安定型の結晶型であり、物理的力等の外的な衝撃に弱く、安定結晶型への結晶型の転位が起こってしまう。塩素原子を有する化合物等の大きな分子団が結晶中に存在すると、結晶中の分子配列の歪みが大きくなり、物理的な力による影響を受けやすくなり、結晶安定性が低下するため、塩素含有量０．３重量％以下であることが好ましい。また、塩素原子を有する化合物等が存在すると結晶中の分子間距離が離れ、分子面間のπ電子系の相互作用が低下し、電荷発生能力に対して悪影響を与えることから、塩素含有量は０．２重量％以下であることがより好ましい。
【００５８】
フタロシアニン環が塩素化された、塩素化オキシチタニウムフタロシアニンの量については、前述したマススペクトルのサンプル調製方法、測定方法、及びスペクトル強度比算出方法にもとづいて求めることが可能である。前記同様に、塩素化オキシチタニウムフタロシアニンが結晶中に含有されると、その塩素基が置換されている分だけ単分子の体積が大きくなり、結晶中の分子配列に影響を与え、結晶の安定性が低下することから、前記マススペクトル測定によるピーク強度比が、０．０５以下が好ましく、０．０４以下がより好ましく、塩素化オキシチタニウムフタロシアニンの含有量が多くなると、感度が悪化する傾向にあることから、０．０３以下がさらに好ましい。
【００５９】
＜ヒドラゾン化合物＞ 
本発明の電子写真感光体には、特定構造を有するヒドラゾン化合物が使用される。後記する構造を有するヒドラゾン化合物が、メモリ発現に対して関与するメカニズムについては明確ではないが、特定の基本骨格を有し、特定位置に置換基を有することにより、電荷発生材料との相互作用が緩和され、電荷発生材料と接する際に注入された電荷をトラップし難い状態でヒドラゾン化合物が電荷発生材料と接しているためではないかと推測される。
【００６０】
本発明における電子写真感光体には、下記一般式（１）の構造を有するヒドラゾン化合物が使用される。
【００６１】
【化４】
2007148387.tif 000003
【００６２】
Ａｒ１、Ａｒ２はアリール基を表し、Ａｒ１、Ａｒ２のうち少なくとも一つは置換基を有するアリール基である。Ａｒ３、Ａｒ４は置換基を有していてもよいフェニル基を表す。Ａｒ５は置換基を有していてもよいアリーレン基を表す。なお、Ａｒ１、Ａｒ２は、置換基同士が結合して、シクロペンチル環、シクロヘキシル環等の脂環式構造をとなっていてもよいが、Ａｒ１とＡｒ２、Ａｒ３とＡｒ４が互いに直接結合、又はアルキレン基等を介して互いに結合し、環構造を形成すると、感度の悪化、残留電位の上昇等の電子写真感光体としての特性に悪影響を及ぼすことから、Ａｒ１とＡｒ２、Ａｒ３とＡｒ４は互いに直接結合、又はアルキレン基等を介して環構造を形成することはない。
【００６３】
Ａｒ１、Ａｒ２で表されるアリール基としては、例えば、フェニル基、ナフチル基、フェナントリル基、及びアントリル基等が挙げられるが、縮合多環等の置換で高度に共役系が拡張すると分子同士の相互作用が強くなり溶媒への溶解性が低下することから、フェニル基が好ましい。
【００６４】
Ａｒ１〜Ａｒ４が有していてもよい置換基としては、例えば、メチル基、エチル基、プロピル基、及びイソプロピル基等の炭素数５以下の低級アルキル基、メトキシ基、エトキシ基等の炭素数５以下のアルコキシ基等を有することが可能である。Ａｒ１〜Ａｒ４が置換基を有する場合、電子写真感光体として用いた際の繰り返し使用に対する耐久性、オゾンに対する耐久性を考慮すると炭素数３以下のアルキル基が好ましい。中でも電荷輸送材料としての移動度の観点からＡｒ１とＡｒ２が共に４−メチルフェニル基であることがより好ましい。また、電子写真感光体として用いた際の残留電位を考慮すると、Ａｒ３とＡｒ４は置換基を有さないフェニル基であることがより好ましい。
【００６５】
Ａｒ５は置換基を有していてもよいアリーレン基を表す。アリーレン基としては、例えば、フェニレン基、ナフチレン基、及びアントリレン基、等が挙げられる。有していてもよい置換基としては、例えば、メチル基、エチル基、プロピル基、及びイソプロピル基等の炭素数５以下の低級アルキル基、メトキシ基、エトキシ基等の炭素数５以下のアルコキシ基等が挙げられる。Ａｒ５が縮合多環構造をとった場合は、感光層を塗布形成する際に用いる有機溶媒に対して溶解性が低下することから、フェニレン基であることが好ましい。Ａｒ５が置換基を有する場合は、電子写真感光体として用いた際の繰り返し使用に対する耐久性、オゾンに対する耐久性を考慮すると炭素数３以下のアルキル基が好ましいが、Ａｒ５が置換基を有すると分子内にねじれを生じ、移動度の低下を引き起こす可能性があることから、Ａｒ５は置換基を有さない１，４−フェニレン基であることが好ましい。
【００６６】
以下に本発明に用いることができるヒドラゾン化合物の好適な構造を例示する。本例示は、本発明の趣旨を明確にするために行うものであり、本発明の趣旨に反しない限りは例示される構造に限定されるものではない。
【００６７】
【化５】
2007148387.tif 000004
【００６８】
＜電子写真感光体＞ 
以下、本発明の電子写真感光体について詳述する。
【００６９】
導電性支持体上に形成された感光層としては、電荷発生物質と電荷輸送物質が同一層に存在し、バインダー樹脂中に分散された単層構造のものであってもよい。また、導電性支持体上に形成された感光層としては、電荷発生物質がバインダー中に分散された電荷発生層と電荷輸送物質がバインダー樹脂中に分散された電荷輸送層とに機能分離された積層構造のものであってもよい（この機能分離された積層構造の感光体を「機能分離型感光体」という場合がある。）。感光層が積層構造を有する場合において、電荷発生層は前記オキシチタニウムフタロシアニンを電荷発生物質の少なくとも１種として含有する電荷発生物質と結着樹脂からなる。
【００７０】
機能分離型感光体においての電荷発生層は、結着樹脂を有機溶剤に溶解した溶液に前記オキシチタニウムフタロシアニンを少なくとも１種含有する電荷発生物質を分散させることにより塗布液を調製し、これを導電性支持体上に塗布し、電荷発生物質の微粒子と各種バインダー樹脂とを結着することにより形成される。
【００７１】
電荷発生物質はオキシチタニウムフタロシアニンを単独として用いてもよいし、又はいくつかの染顔料との混合状態で用いてもよい。 
【００７２】
オキシチタニウムフタロシアニンと混合状態として用いる染顔料としては、例えば、フタロシアニン顔料、アゾ顔料、ジチオケトピロロピロール顔料、スクアレン（スクアリリウム顔料）、キナクリドン顔料、インジゴ顔料、ペリレン顔料、多環キノン顔料、アントアントロン顔料、及びベンズイミダゾール顔料等が挙げられる。
【００７３】
混合状態として用いる染顔料としては、光感度の面から、フタロシアニン顔料、アゾ顔料が好ましく使用される。
【００７４】
機能分離型感光体における電荷発生層に用いられる結着樹脂の例としては、例えば、ポリビニルブチラール樹脂、ポリビニルホルマール樹脂、ブチラールの一部がホルマールや、アセタール等で変性された部分アセタール化ポリビニルブチラール樹脂等のポリビニルアセタール系樹脂、ポリアリレート樹脂、ポリカーボネート樹脂、ポリエステル樹脂、変性エーテル系ポリエステル樹脂、フェノキシ樹脂、ポリ塩化ビニル樹脂、ポリ塩化ビニリデン樹脂、ポリ酢酸ビニル樹脂、ポリスチレン樹脂、アクリル樹脂、メタクリル樹脂、ポリアクリルアミド樹脂、ポリアミド樹脂、ポリビニルピリジン樹脂、セルロース系樹脂、ポリウレタン樹脂、エポキシ樹脂、シリコーン樹脂、ポリビニルアルコール樹脂、ポリビニルピロリドン樹脂、カゼインや、塩化ビニル−酢酸ビニル共重合体、ヒドロキシ変性塩化ビニル−酢酸ビニル共重合体、カルボキシル変性塩化ビニル−酢酸ビニル共重合体、塩化ビニル−酢酸ビニル−無水マレイン酸共重合体等の塩化ビニル−酢酸ビニル系共重合体、スチレン−ブタジエン共重合体、塩化ビニリデン−アクリロニトリル共重合体、スチレン−アルキッド樹脂、シリコン−アルキッド樹脂、フェノール−ホルムアルデヒド樹脂等の絶縁性樹脂、ポリ−Ｎ−ビニルカルバゾール、ポリビニルアントラセン、ポリビニルペリレン等の有機光導電性ポリマー等を挙げることができる。結着樹脂は、これら樹脂の中から選択し、用いることができるが、これらポリマーに限定されるものではない。また、これら結着樹脂は単独で用いても、２種類以上を混合して用いてもよい。
【００７５】
結着樹脂を溶解させ、塗布液の作製に用いられる溶媒、分散媒としては、例えば、ペンタン、ヘキサン、オクタン、ノナン等の飽和脂肪族系溶媒、トルエン、キシレン、アニソール等の芳香族系溶媒、クロロベンゼン、ジクロロベンゼン、クロロナフタレン等のハロゲン化芳香族系溶媒、ジメチルホルムアミド、Ｎ−メチル−２−ピロリドン等のアミド系溶媒、メタノール、エタノール、イソプロパノール、ｎ−ブタノール、ベンジルアルコール等のアルコール系溶媒、グリセリン、ポリエチレングリコール等の脂肪族多価アルコール類、アセトン、シクロヘキサノン、メチルエチルケトン等の鎖状、及び環状ケトン系溶媒、ギ酸メチル、酢酸エチル、酢酸ｎ−ブチル等のエステル系溶媒、塩化メチレン、クロロホルム、１，２―ジクロロエタン等のハロゲン化炭化水素系溶媒、ジエチルエーテル、ジメトキシエタン、テトラヒドロフラン、１，４−ジオキサン、メチルセルソルブ、エチルセルソルブ等の鎖状、及び環状エーテル系溶媒、アセトニトリル、ジメチルスルホキシド、スルフォラン、ヘキサメチルリン酸トリアミド等の非プロトン性極性溶媒、ｎ−ブチルアミン、イソプロパノールアミン、ジエチルアミン、トリエタノールアミン、エチレンジアミン、トリエチレンジアミン、トリエチルアミン等の含窒素化合物、リグロイン等の鉱油、及び水等が挙げられる。溶媒、分散媒は、後述する下引き層を溶解しないものが好ましく用いられる。またこれらは単独、又は２種以上を併用して用いることが可能である。 
【００７６】
機能分離型感光体の電荷発生層において、前記結着樹脂と電荷発生物質との配合比（重量）は、バインダー樹脂１００重量部に対して１０〜１０００重量部、好ましくは３０〜５００重量部の範囲であり、その膜厚は通常０．１〜１０μｍ、好ましくは０．１５〜０．６μｍの範囲である。電荷発生物質の比率が高すぎる場合は電荷発生物質の凝集等の問題により塗布液の安定性が低下し、一方低すぎる場合は感光体としての感度の低下を招くことから、前記範囲で使用することが好ましい。前記電荷発生物質を分散させる方法としては、例えば、ボールミル分散法、アトライター分散法、及びサンドミル分散法等の公知の分散方法を用いることができる。この際粒子を０．５μｍ以下、好ましくは０．３μｍ以下、より好ましくは０．１５μｍ以下の粒子サイズに微細化することが有効である。
【００７７】
感光体に用いる導電性支持体としては、例えば、アルミニウム、アルミニウム合金、ステンレス鋼、銅、ニッケル等の金属材料や、金属、カーボン、酸化錫等の導電性粉体を添加して導電性を付与した樹脂材料や、アルミニウム、ニッケル、ＩＴＯ（酸化インジウム酸化錫）等の導電性材料をその表面に蒸着又は塗布した樹脂、ガラス、及び紙等が主として使用される。形態としては、例えば、ドラム状、シート状、及びベルト状等のものが用いられる。金属材料の導電性支持体に、導電性・表面性等の制御のためや欠陥被覆のために、適当な抵抗値をもつ導電性材料を塗布したものでもよい。
【００７８】
導電性支持体としてアルミニウム合金等の金属材料を用いた場合、陽極酸化被膜を施してから用いてもよい。陽極酸化被膜を施した場合、公知の方法により封孔処理を施すのが望ましい。
【００７９】
陽極酸化被膜は、例えば、クロム酸、硫酸、シュウ酸、ホウ酸、及びスルファミン酸等の酸性浴中で、陽極酸化処理することにより形成されるが、硫酸中での陽極酸化処理がより良好な結果を与える。硫酸中での陽極酸化の場合、硫酸濃度は１００〜３００ｇ／ｌ、溶存アルミニウム濃度は２〜１５ｇ／ｌ、液温は１５〜３０℃、電解電圧は１０〜２０Ｖ、電流密度は０．５〜２Ａ／ｄｍ２の範囲内に設定されるのが好ましいが、前記条件に限定されるものではない。
【００８０】
このようにして形成された陽極酸化被膜に対して、封孔処理を行うことは好ましい。封孔処理は、通常の方法でよいが、例えば、主成分としてフッ化ニッケルを含有する水溶液中に浸漬させる低温封孔処理、あるいは主成分として酢酸ニッケルを含有する水溶液中に浸漬させる高温封孔処理が施されるのが好ましい。
【００８１】
上記低温封孔処理の場合に使用されるフッ化ニッケル水溶液濃度は、適宜選べるが、３〜６ｇ／ｌの範囲で使用された場合、より好ましい結果が得られる。また、封孔処理をスムーズに進めるために、処理温度としては、通常２５〜４０℃、好ましくは３０〜３５℃で、また、フッ化ニッケル水溶液のｐＨは、通常４．５〜６．５、好ましくは５．５〜６．０の範囲で処理するのがよい。ｐＨ調節剤としては、例えば、シュウ酸、ホウ酸、ギ酸、酢酸、水酸化ナトリウム、酢酸ナトリウム、及びアンモニア水等を用いることができる。処理時間は、被膜の膜厚１μｍあたり１〜３分の範囲で処理することが好ましい。なお、被膜物性をさらに改良するために、例えば、フッ化コバルト、酢酸コバルト、硫酸ニッケル、及び界面活性剤等をフッ化ニッケル水溶液に添加しておいてもよい。次いで水洗、乾燥して低温封孔処理を終える。前記高温封孔処理の場合の封孔剤としては、例えば、酢酸ニッケル、酢酸コバルト、酢酸鉛、酢酸ニッケル−コバルト、及び硝酸バリウム等の金属塩水溶液を用いることができるが、特に酢酸ニッケルを用いるのが好ましい。酢酸ニッケル水溶液を用いる場合の濃度は５〜２０ｇ／ｌの範囲内で使用するのが好ましい。処理温度は、通常８０〜１００℃、好ましくは９０〜９８℃で、また、酢酸ニッケル水溶液のｐＨは５．０〜６．０の範囲で処理するのが好ましい。ここでｐＨ調節剤としてはアンモニア水、酢酸ナトリウム等を用いることができる。処理時間は、通常１０分以上、好ましくは２０分以上処理するのが好ましい。なお、この場合も被膜物性を改良するために、例えば、酢酸ナトリウム、有機カルボン酸、アニオン系、及びノニオン系界面活性剤等を酢酸ニッケル水溶液に添加してもよい。次いで水洗、乾燥して高温封孔処理を終える。平均膜厚が厚い場合には、封孔液の高濃度化、高温・長時間処理により強い封孔条件を必要とする。従って生産性が悪くなると共に、被膜表面にシミ、汚れ、粉ふきといった表面欠陥を生じやすくなる。このような点から、陽極酸化被膜の平均膜厚は通常２０μｍ以下、特に７μｍ以下に形成されることが好ましい。
【００８２】
支持体表面は、平滑であってもよいし、特別な切削方法を用いたり、研磨処理したりすることにより、粗面化されていてもよい。また、支持体を構成する材料に適当な粒径の粒子を混合することによって、粗面化されたものであってもよい。また、安価化のためには切削処理を施さず、引き抜き管をそのまま使用することも可能である。特に引き抜き加工、インパクト加工、及びしごき加工等の非切削アルミニウム基体を用いる場合、処理により、表面に存在した汚れや異物等の付着物、小さな傷等が無くなり、均一で清浄な基体が得られるので好ましい。
【００８３】
導電性支持体と後述する感光層との間には、接着性・ブロッキング性等の改善のため、下引き層を設けてもよい。下引き層としては、例えば、樹脂、樹脂に金属酸化物等の粒子を分散したもの等が用いられる。
【００８４】
下引き層に用いられる金属酸化物粒子の例としては、例えば、酸化チタン、酸化アルミニウム、酸化珪素、酸化ジルコニウム、酸化亜鉛、及び酸化鉄等の１種の金属元素を含む金属酸化物粒子、チタン酸カルシウム、チタン酸ストロンチウム、及びチタン酸バリウム等の複数の金属元素含む金属酸化物粒子が挙げられる。金属酸化物粒子は、１種類の粒子のみを用いていてもよいし、複数の種類の粒子を混合して用いてもよい。これらの金属粒子の中で、酸化チタン及び酸化アルミニウムが好ましく、特に酸化チタンが好ましい。酸化チタン粒子は、その表面に、例えば、酸化錫、酸化アルミニウム、酸化アンチモン、酸化ジルコニウム、及び酸化珪素等の無機物、又はステアリン酸、ポリオール、及びシリコーン等の有機物による処理を施されていてもよい。酸化チタン粒子の結晶型としては、ルチル、アナターゼ、ブルッカイト、及びアモルファスのいずれも用いることができる。また、複数の結晶状態のものが含有されていてもよい。
【００８５】
また、金属酸化物粒子の粒径としては、種々のものが利用できるが、中でも特性及び液の安定性の面から、ＳＥＭ写真により観察される任意の１０個の粒子の最大径の平均値を平均１次粒子径とした場合に、その平均１次粒径としては１０ｎｍ以上１００ｎｍ以下が好ましく、特に好ましいのは、１０ｎｍ以上５０ｎｍ以下である。
【００８６】
下引き層は、前記金属酸化物粒子をバインダー樹脂に分散した形で形成するのが望ましい。下引き層に用いられるバインダー樹脂としては、例えば、エポキシ樹脂、ポリエチレン樹脂、ポリプロピレン樹脂、アクリル樹脂、メタクリル樹脂、ポリアミド樹脂、塩化ビニル樹脂、塩化ビニル樹脂、酢酸ビニル樹脂、フェノール樹脂、ポリカーボネート樹脂、ポリウレタン樹脂、ポリイミド樹脂、塩化ビニリデン樹脂、ポリビニルアセタール樹脂、塩化ビニル−酢酸ビニル共重合体、ポリビニルアルコール樹脂、ポリウレタン樹脂、ポリアクリル酸樹脂、ポリアクリルアミド樹脂、ポリビニルピロリドン樹脂、ポリビニルピリジン樹脂、水溶性ポリエステル樹脂、ニトロセルロース等のセルロースエステル樹脂、セルロースエーテル樹脂、カゼイン、ゼラチン、ポリグルタミン酸、澱粉、スターチアセテート、アミノ澱粉、ジルコニウムキレート化合物、ジルコニウムアルコキシド化合物等の有機ジルコニウム化合物、チタニルキレート化合物、チタニルアルコキシド化合物等の有機チタニル化合物、及びシランカップリング剤等の公知の結着樹脂を用いることができる。これらは単独、もしくは硬化剤とともに硬化した形で使用できる。中でも、アルコール可溶性の共重合ポリアミド、変性ポリアミド等は良好な分散性、塗布性を示し好ましい。
【００８７】
下引き層に用いられるバインダー樹脂対する無機粒子の添加比は、任意に選ぶことが可能であるが、１０〜５００重量％の範囲で使用することが、分散液の安定性、塗布面で好ましい。
【００８８】
下引き層の膜厚は任意に選ぶことができるが、感光体特性及び塗布性から、通常０．０１〜３０μｍ、好ましくは０．１〜２０μｍの範囲内で使用される。また、下引き層は、画像欠陥防止等を目的として、顔料粒子、樹脂粒子等を含有させてもよい。 
【００８９】
電荷発生層と電荷輸送層を有する機能分離型感光体の電荷輸送層、及び単層型感光体の感光層形成の際は、膜強度確保のためバインダー樹脂が使用される。機能分離型感光体の電荷輸送層の場合、電荷輸送物質と各種バインダー樹脂とを溶剤に溶解、あるいは分散して得られる塗布液、また、単層型感光体の場合、電荷発生物質と電荷輸送物質と各種バインダー樹脂を溶剤に溶解、あるいは分散して得られる塗布液を塗布、乾燥して得ることができる。バインダー樹脂としては、例えば、ブタジエン樹脂、スチレン樹脂、酢酸ビニル樹脂、塩化ビニル樹脂、アクリル酸エステル樹脂、メタクリル酸エステル樹脂、ビニルアルコール樹脂、エチルビニルエーテル等のビニル化合物の重合体及び共重合体、ポリビニルブチラール樹脂、ポリビニルホルマール樹脂、部分変性ポリビニルアセタール、ポリカーボネート樹脂、ポリエステル樹脂、ポリアリレート樹脂、ポリアミド樹脂、ポリウレタン樹脂、セルロースエステル樹脂、フェノキシ樹脂、シリコーン樹脂、シリコン−アルキッド樹脂、及びポリ−Ｎ−ビニルカルバゾール樹脂等が挙げられる。これらバインダー樹脂は、珪素試薬等で修飾されていてもよい。上記バインダー樹脂のうち、ポリカーボネート樹脂、ポリアリレート樹脂が特に好ましい。
【００９０】
ポリカーボネート樹脂、ポリアリレート樹脂の中でも、下記構造式を有するビスフェノール、又はビフェノール成分が含有されるポリカーボネート樹脂、ポリアリレート樹脂が感度、残留電位の点から好ましく、中でも移動度の面からポリカーボネート樹脂がより好ましい。
【００９１】
ポリカーボネート樹脂に好適に用いることのできるビスフェノール、ビフェノールの構造を以下に例示する。本例示は、本発明の趣旨を明確にするために行うものであり、本発明の趣旨に反しない限りは例示される構造に限定されるものではない。
【００９２】
【化６】
2007148387.tif 000005
【００９３】
なお、これら構造は、適当な硬化剤を用いて熱、光等により架橋させて用いることもできる。また、バインダー樹脂は２種類以上ブレンドして用いることもできる。ポリカーボネート樹脂及びポリアリレート樹脂の粘度平均分子量は、特に限定されないが、通常１０，０００以上、好ましくは１５，０００以上、さらに好ましくは２０，０００以上であり、但し、通常３００，０００以下、好ましくは２００，０００以下、より好ましくは１００，０００以下である。粘度平均分子量が過度に小さいと、感光層の機械的強度が低下し実用的ではない。また、粘度平均分子量が過度に大きいと、感光層を適当な膜厚に塗布形成することが困難である。
【００９４】
電荷輸送物質としては、前記ヒドラゾン化合物が用いられる。前記ヒドラゾン化合物は単独で用いても他の電荷輸送性物質と併用してもよい。併用する電荷輸送性物質としては、公知の物質であればとくに限定されるものではなく、例えば、２，４，７−トリニトロフルオレノン等の芳香族ニトロ化合物、テトラシアノキノジメタン等のシアノ化合物、ジフェノキノン等のキノン化合物等の電子吸引性物質、カルバゾール誘導体、インドール誘導体、イミダゾール誘導体、オキサゾール誘導体、ピラゾール誘導体、チアジアゾール誘導体、ベンゾフラン誘導体等の複素環化合物、アニリン誘導体、ヒドラゾン誘導体、芳香族アミン誘導体、スチルベン誘導体、ブタジエン誘導体、及びエナミン誘導体等の電子供与性物質等を挙げることができる。これらの化合物の複数種が結合したもの、あるいはこれらの化合物からなる基を主鎖、もしくは側鎖に有する重合体等の電子供与性物質等を挙げることもできる。これらの中で、カルバゾール誘導体、芳香族アミン誘導体、スチルベン誘導体、ブタジエン誘導体、エナミン誘導体、及びこれらの化合物の複数種が結合したものが好ましい。
【００９５】
バインダー樹脂と電荷輸送物質の割合は、単層型感光体、積層型感光体（機能分離型感光体）共に、バインダー樹脂１００重量部に対して、通常２０重量部以上、残留電位低減の観点から３０重量部以上が好ましく、さらに繰り返し使用時の安定性、電荷移動度の観点から、４０重量部以上がより好ましい。また、一方で感光層の熱安定性の観点から、通常１５０重量部以下、さらに電荷輸送物質とバインダー樹脂の相溶性の観点からは好ましくは１２０重量部以下、さらに耐刷性の観点からは１００重量部以下がより好ましく、耐傷性の観点からは８０重量部以下がとりわけ好ましい。
【００９６】
また、積層型感光体の場合、膜厚は一般に５〜５０μｍの範囲で用いられるが、長寿命、画像安定性の観点からは、好ましくは５〜４５μｍ、高解像度の観点からは５〜３０μｍがより好ましい。
【００９７】
なお、感光層には成膜性、可撓性、塗布性、耐汚染性、耐ガス性、及び耐光性等を向上させるために周知の酸化防止剤、可塑剤、紫外線吸収剤、電子吸引性化合物、レベリング剤、及び可視光遮光剤等の添加物を含有させてもよい。
【００９８】
単層型感光体の場合には、上記のような配合比の電荷輸送媒体中に、さらに前出のオキシチタニウムフタロシアニンが分散される。その場合のオキシチタニウムフタロシアニンの体積平均粒子径は充分小さいことが必要であり、好ましくは１μｍ以下、より好ましくは０．５μｍ以下で使用される。感光層内に分散されるオキシチタニウムフタロシアニンは少なすぎると充分な感度が得られず、多すぎると帯電性の低下、感度の低下の弊害があり、好ましくは０．１〜５０重量％の範囲、より好ましくは１〜２０重量％の範囲で使用される。単層型感光体の場合の膜厚は通常５〜１００μｍ、好ましくは１０〜５０μｍの範囲で使用される。
【００９９】
積層型感光体、あるいは単層型感光体では、その最表層に、感光層の損耗を防止したり、帯電器等からの発生する放電物質等による感光層の劣化を防止・軽減する目的で保護層を設けてもよい。保護層は、通常、導電性材料を適当な結着樹脂中に含有させて形成するか、特開平９−１９０００４号公報に記載のようなトリフェニルアミン骨格等の電荷輸送能を有する化合物を用いた共重合体を用いることができる。導電性材料としては、例えば、ＴＰＤ（Ｎ，Ｎ’−ジフェニル−Ｎ，Ｎ’−ビス−（ｍ−トリル）ベンジジン）等の芳香族アミノ化合物、酸化アンチモン、酸化インジウム、酸化錫、酸化チタン、酸化錫−酸化アンチモン、酸化アルミ、及び酸化亜鉛等の金属酸化物等を用いることが可能であるが、これに限定されるものではない。保護層に用いる結着樹脂としては、例えば、ポリアミド樹脂、ポリウレタン樹脂、ポリエステル樹脂、エポキシ樹脂、ポリケトン樹脂、ポリカーボネート樹脂、ポリビニルケトン樹脂、ポリスチレン樹脂、ポリアクリルアミド樹脂、及びシロキサン樹脂等の公知の樹脂を用いることができ、また、特開平９−１９０００４号公報に記載のようなトリフェニルアミン骨格等の電荷輸送能を有する骨格と上記樹脂の共重合体を用いることもできる。上記保護層は電気抵抗が１０９〜１０１４Ω・ｃｍとなるように構成することが好ましい。電気抵抗が１０１４Ω・ｃｍより高くなると残留電位が上昇しカブリの多い画像となってしまい、一方１０９Ω・ｃｍより低くなると画像のボケ、解像度の低下が生じてしまう。また、保護層は像露光に照射される光の透過を実質上妨げないように構成されなければならない。
【０１００】
また、感光体表面の摩擦抵抗や、摩耗を低減、トナーの感光体から転写ベルト、及び紙への転写効率を高める等の目的で、表面層にフッ素系樹脂、シリコーン樹脂、ポリエチレン樹脂等を含んでいてもよい。また、これらの樹脂からなる粒子や無機化合物の粒子を含んでいてもよい。
【０１０１】
前記方法により得られる塗布液は、単層型感光体、及び機能分離型感光体の電荷輸送層の場合には、固形分濃度を通常５〜４０重量％の範囲で使用されるが、１０〜３５重量％の範囲で使用するのが好ましい。塗布液の粘度は通常１０〜５００ｍＰａ・ｓの範囲で使用されるが、５０〜４００ｍＰａ・ｓの範囲で使用するのが好ましい。機能分離型感光体の電荷発生層の場合には、固形分濃度は、通常０．１〜１５重量％の範囲で使用されるが、１〜１０重量％の範囲で使用することが好ましい。塗布液の粘度は、通常０．０１〜２０ｍＰａ・ｓの範囲で使用されるが、０．１〜１０ｍＰａ・ｓの範囲で使用されることが好ましい。
【０１０２】
これらの感光体を構成する各層は、前記方法により得られた塗布液を、支持体上に公知の塗布方法を用い、各層ごとに塗布・乾燥工程を繰り返し、順次塗布していくことにより形成される。
【０１０３】
塗布液の塗布方法としては、例えば、浸漬コーティング法、スプレーコーティング法、スピナーコーティング法、ビードコーティング法、ワイヤーバーコーティング法、ブレードコーティング法、ローラーコーティング法、エアーナイフコーティング法、及びカーテンコーティング法等が挙げられるが、他の公知のコーティング法を用いることも可能である。
【０１０４】
塗布液の乾燥は室温における指触乾燥後、３０〜２００℃の温度範囲で、１分から２時間の間、無風、又は送風下で加熱乾燥させることが好ましい。また加熱温度は、一定であっても、乾燥時に変更させながら行ってもよい。
【０１０５】
＜画像形成装置・カートリッジ＞ 
次に、本発明の電子写真感光体を用いた画像形成装置（本発明の画像形成装置）の実施の形態について、装置の要部構成を示す図１を用いて説明する。但し、実施の形態は以下の説明に限定されるものではなく、本発明の要旨を逸脱しない限り任意に変形して実施することができる。
【０１０６】
図１に示すように、画像形成装置は、電子写真感光体１、帯電装置２、露光装置３、及び現像装置４を備えて構成され、さらに、必要に応じて転写装置５、クリーニング装置６、及び定着装置７が設けられる。
【０１０７】
電子写真感光体１は、上述した本発明の電子写真感光体であれば特に制限はないが、図１ではその一例として、円筒状の導電性支持体の表面に上述した感光層を形成したドラム状の感光体を示している。この電子写真感光体１の外周面に沿って、帯電装置２、露光装置３、現像装置４、転写装置５、及びクリーニング装置６がそれぞれ配置されている。
【０１０８】
帯電装置２は、電子写真感光体１を帯電させるもので、電子写真感光体１の表面を所定電位に均一帯電させる。帯電装置としては、例えば、コロトロンやスコロトロン等のコロナ帯電装置、電圧印加された直接帯電部材を感光体表面に接触させて帯電させる直接帯電装置（接触型帯電装置）等がよく用いられる。直接帯電装置の例としては、帯電ローラ、帯電ブラシ等の接触帯電器等が挙げられる。なお、図１では、帯電装置２の一例としてローラ型の帯電装置（帯電ローラ）を示している。直接帯電装置として、気中放電を伴う帯電装置、あるいは気中放電を伴わない注入帯電装置の何れの装置も使用可能である。また、帯電時に印加する電圧としては、直流電圧だけの場合、及び直流に交流を重畳させて用いることもできる。
【０１０９】
露光装置３は、電子写真感光体１に露光を行なって電子写真感光体１の感光面に静電潜像を形成することができるものであれば、その種類に特に制限はない。具体例としては、例えば、ハロゲンランプ、蛍光灯、半導体レーザーやＨｅ−Ｎｅレーザー等のレーザー、及びＬＥＤ等が挙げられる。また、感光体内部露光方式によって露光を行なうようにしてもよい。露光を行なう際の光は任意であるが、例えば波長が７８０ｎｍの単色光、波長６００〜７００ｎｍのやや短波長寄りの単色光、波長３８０〜５００ｎｍの短波長の単色光等で露光を行なえばよい。但し、５００ｎｍ未満の短い波長の光では、本発明に係るヒドラゾン化合物による吸収のために十分な光書き込みができないケースがあるため、５００〜８００ｎｍの単色光で露光することが好ましい。
【０１１０】
現像装置４は、その種類に特に制限はなく、例えば、カスケード現像、一成分絶縁トナー現像、一成分導電トナー現像、及び二成分磁気ブラシ現像等の乾式現像方式や、湿式現像方式等の任意の装置を用いることができる。図１では、現像装置４は、現像槽４１、アジテータ４２、供給ローラ４３、現像ローラ４４、及び、規制部材４５からなり、現像槽４１の内部にトナーＴを貯留している構成となっている。また、必要に応じ、トナーＴを補給する補給装置（図示せず）を現像装置４に付帯させてもよい。この補給装置は、ボトル、カートリッジ等の容器からトナーＴを補給することが可能になるように構成される。
【０１１１】
供給ローラ４３は、導電性スポンジ等から形成される。現像ローラ４４は、例えば、鉄、ステンレス鋼、アルミニウム、及びニッケル等の金属ロール、又はこうした金属ロールにシリコーン樹脂、ウレタン樹脂、及びフッ素樹脂等を被覆した樹脂ロール等からなる。この現像ローラ４４の表面には、必要に応じて、平滑加工や粗面加工を加えてもよい。
【０１１２】
現像ローラ４４は、電子写真感光体１と供給ローラ４３との間に配置され、電子写真感光体１及び供給ローラ４３に各々当接している。供給ローラ４３及び現像ローラ４４は、回転駆動機構（図示せず）によって回転される。供給ローラ４３は、貯留されているトナーＴを担持して、現像ローラ４４に供給する。現像ローラ４４は、供給ローラ４３によって供給されるトナーＴを担持して、電子写真感光体１の表面に接触させる。
【０１１３】
規制部材４５は、例えば、シリコーン樹脂やウレタン樹脂等の樹脂ブレード、ステンレス鋼、アルミニウム、銅、真鍮、及びリン青銅等の金属ブレード、又はこうした金属ブレードに樹脂を被覆したブレード等により形成されている。この規制部材４５は、現像ローラ４４に当接し、ばね等によって現像ローラ４４側に所定の力で押圧（一般的なブレード線圧は５〜５００ｇ／ｃｍ）される。必要に応じて、この規制部材４５に、トナーＴとの摩擦帯電によりトナーＴに帯電を付与する機能を具備させてもよい。
【０１１４】
アジテータ４２は、回転駆動機構によってそれぞれ回転されており、トナーＴを攪拌するとともに、トナーＴを供給ローラ４３側に搬送する。アジテータ４２は、羽根形状、大きさ等を違えて複数設けてもよい。 
【０１１５】
トナーＴの種類は任意であり、粉状トナーのほか、懸濁造粒、懸濁重合、乳化重合凝集法等のケミカルトナーを用いることができる。ケミカルトナーの場合には、４〜８μｍ程度の小粒径のものが好ましく、また、トナー粒子の形状も、球形に近いものから、球形から外れたポテト状のものまで、様々な形状のものを使用することができる。特に重合トナーは、帯電均一性、転写性に優れ、高画質化に好適に用いられる。
【０１１６】
転写装置５は、その種類に特に制限はなく、例えば、コロナ転写、ローラ転写、ベルト転写等の静電転写法、圧力転写法、及び粘着転写法等、任意の方式を用いた装置を使用することができる。ここでは、転写装置５が電子写真感光体１に対向して配置された転写チャージャー、転写ローラ、及び転写ベルト等から構成されるものとする。この転写装置５は、トナーＴの帯電電位とは逆極性で所定電圧値（転写電圧）を印加し、電子写真感光体１に形成されたトナー像を記録紙（用紙，媒体）Ｐに転写するものである。
【０１１７】
クリーニング装置６について特に制限はなく、例えば、ブラシクリーナー、磁気ブラシクリーナー、静電ブラシクリーナー、磁気ローラクリーナー、及びブレードクリーナー等、任意のクリーニング装置を用いることができる。クリーニング装置６は、感光体１に付着している残留トナーをクリーニング部材で掻き落とし、残留トナーを回収するものである。なお、残留トナーが少ないか、ほとんど無い場合、クリーニング装置６は無くてもかまわない。
【０１１８】
定着装置７は、上部定着部材（定着ローラ）７１及び下部定着部材（定着ローラ）７２から構成され、定着部材７１又は７２の内部には加熱装置７３が備えられている。なお、図１では、上部定着部材７１の内部に加熱装置７３が備えられた例を示す。上部及び下部の各定着部材７１，７２は、例えば、ステンレス，アルミニウム等の金属素管にシリコンゴムを被覆した定着ロール、さらにテフロン（登録商標）樹脂で被覆した定着ロール、定着シート等の公知の熱定着部材を使用することができる。さらに、各定着部材７１，７２は、離型性を向上させる為にシリコーンオイル等の離型剤を供給する構成としてもよく、バネ等により互いに強制的に圧力を加える構成としてもよい。
【０１１９】
記録紙Ｐ上に転写されたトナーは、所定温度に加熱された上部定着部材７１と下部定着部材７２との間を通過する際、溶融状態まで熱加熱され、通過後冷却されて記録紙Ｐ上に定着される。
【０１２０】
なお、定着装置についてもその種類に特に限定はなく、ここで用いたものをはじめ、例えば、熱ローラ定着、フラッシュ定着、オーブン定着、及び圧力定着等、任意の方式による定着装置を設けることができる。
【０１２１】
以上のように構成された画像形成装置では、次の方法（本発明の画像形成方法）に従って画像の記録が行なわれる。
【０１２２】
まず感光体１の表面（感光面）が、帯電装置２によって所定の電位（例えば−６００Ｖ）に帯電される。この際、直流電圧により帯電させても良く、直流電圧に交流電圧を重畳させて帯電させてもよい。 
【０１２３】
続いて、帯電された感光体１の感光面を、記録すべき画像に応じて露光装置３により露光し、感光面に静電潜像を形成する。そして、その感光体１の感光面に形成された静電潜像の現像を、現像装置４で行なう。
【０１２４】
現像装置４は、供給ローラ４３により供給されるトナーＴを、規制部材（現像ブレード）４５により薄層化するとともに、所定の極性（ここでは感光体１の帯電電位と同極性であり、負極性）に摩擦帯電させ、現像ローラ４４に担持しながら搬送して、感光体１の表面に接触させる。
【０１２５】
現像ローラ４４に担持された帯電トナーＴが感光体１の表面に接触すると、静電潜像に対応するトナー像が感光体１の感光面に形成される。そしてこのトナー像は、転写装置５によって記録紙Ｐに転写される。この後、転写されずに感光体１の感光面に残留しているトナーが、クリーニング装置６で除去される。
【０１２６】
トナー像の記録紙Ｐ上への転写後、定着装置７を通過させてトナー像を記録紙Ｐ上へ熱定着することで、最終的な画像が得られる。
【０１２７】
なお、画像形成プロセスは、繰り返しプロセスであるため、前回に形成した画像が次回の画像形成時に現れる場合がある。例えば、文字画像を印字した後にハーフトーン画像を印字した場合、ハーフトーン画像部に先に印刷した文字が出現する現象、いわゆるメモリ（ゴースト）現象が生じる場合がある。このメモリ現象にはより濃い濃度で出現するポジメモリー現象と、濃度が薄くなるネガメモリー現象がある。
【０１２８】
この画像のメモリ現象の発生機構の詳細は、未だに不明な部分が数多くあり、完全には解明されていないが、上述した構成に加え、例えば除電工程を行なうことができる構成とすれば改善されるため、除電工程は多くの画像形成装置で採用されている。除電工程は、電子写真感光体に露光を行なうことで電子写真感光体の除電を行なう工程であり、除電装置としては、蛍光灯、ＬＥＤ等が使用される。また除電工程で用いる光は、強度としては露光光の３倍以上の露光エネルギーを有する光である場合が多い。しかしながら、本発明に係る電子写真感光体は、メモリ現象が極めて生じ難いという特徴を有するため、特に除電工程を有さないような画像形成装置において、良好な画像を形成するのに適している。
【０１２９】
また、画像形成装置はさらに変形して構成してもよく、例えば、前露光工程、補助帯電工程等の工程を行なうことができる構成としたり、オフセット印刷を行なう構成としたり、さらには複数種のトナーを用いたフルカラータンデム方式の構成としてもよい。
【０１３０】
なお、電子写真感光体１を単独で、又は、帯電装置２、露光装置３、現像装置４、転写装置５、クリーニング装置６、及び定着装置７のうち１つ又は２つ以上の要素と組み合わせて、一体型のカートリッジ（これを適宜「電子写真感光体カートリッジ」という）として構成し、この電子写真感光体カートリッジを複写機やレーザービームプリンタ等の画像形成装置本体に対して着脱可能な構成にしてもよい。この場合、画像形成装置に対して着脱可能に構成されたカートリッジケースを用い、これに電子写真感光体１を単独で、又は上述の要素と組み合わせて収容し支持させることにより、電子写真感光体カートリッジとすることができる。こうした構成により、例えば電子写真感光体１やその他の部材が劣化した場合に、この電子写真感光体カートリッジを画像形成装置本体から取り外し、別の新しい電子写真感光体カートリッジを画像形成装置本体に装着することにより、画像形成装置の保守・管理が容易となる。
【実施例】
【０１３１】
以下、製造例、実施例、及び比較例を挙げて、本発明をさらに詳細に説明する。なお、以下の実施例は本発明を詳細に説明するために示すものであり、本発明はその趣旨に反しない限り以下の実施例に限定されるものではない。 
【０１３２】
＜粉末Ｘ線回折スペクトル測定方法＞
本発明において特定されているオキシチタニウムフタロシアニン結晶のＣｕＫα特性Ｘ線（波長１．５４１Å）に対するブラッグ角（２θ±０．２°）のピークについては、いかなる公知の方法でも可能であるが、本発明の実施例においては、以下の方法により測定を行うことによりオキシチタニウムフタロシアニン結晶のピークの特定を行った。粉末のＸ線回折スペクトルを測定するため、測定装置は、ＣｕＫα線を線源とした集中光学系の粉末Ｘ線回折計であるＰＡＮａｌｙｔｉｃａｌ社製のＰＷ１７００を使用した。測定条件は、Ｘ線出力４０ｋＶ、３０ｍＡ、走査範囲（２θ）３〜４０°、スキャンステップ幅０．０５°、走査速度３．０°／ｍｉｎ、発散スリット１．０°、散乱スリット１．０°、及び受光スリット０．２ｍｍとした。
【０１３３】
＜オキシチタニウムフタロシアニンの合成＞ 
合成例１
特開平１０−７９２５号報中に記載の「粗ＴｉＯＰｃの製造例」、「実施例１」の順に従ってβ型オキシチタニウムフタロシアニンを調製した。
【０１３４】
得られたオキシチタニウムフタロシアニンの粉末Ｘ線回折スペクトルを図２に示す。ＴｉＯＰｃ結晶中に含有される塩素含有量を、前記元素分析手法（上記の「塩素含有量の測定」に記載の方法）を用いて分析した結果、塩素含有量は検出下限以下の０．２０重量％以下であった。また前記「マススペクトル測定条件」に記載の方法に従ってオキシチタニウムフタロシアニンと塩素化オキシチタニウムフタロシアニンのマススペクトル強度比を算出すると、０．００２であった。
【０１３５】
合成例２
特開昭６２−６７０９４号公報中に記載の製造例１の方法に基づきチタニルオキシフタロシアニンを調製した。ＴｉＯＰｃ結晶中に含有される塩素含有量を、前記元素分析手法（上記の「塩素含有量の測定」に記載の方法）を用いて分析した結果、塩素含有量は０．５１重量％であった。また、前記「マススペクトル測定条件」に記載の方法に従ってオキシチタニウムフタロシアニンと塩素化オキシチタニウムフタロシアニンのマススペクトル強度比を算出すると、０．０５５であった。
【０１３６】
合成例３
合成例１で得られたオキシチタニウムフタロシアニンをフタロシアニン結晶前駆体として、以下の操作を行った。まず、合成例１で得られたオキシチタニウムフタロシアニン１８重量部を−１０℃以下に冷却した９５重量％濃硫酸７２０重量部中に添加した。このとき硫酸溶液の内温が−５℃を超えないようにゆっくりと添加した。添加終了後、濃硫酸溶液を−５℃以下で２時間撹拌した。撹拌後、濃硫酸溶液をガラスフィルターで濾過し、不溶分を濾別後、濃硫酸溶液を氷水１０８００重量部中に放出することにより、オキシチタニウムフタロシアニンを析出させ、放出後１時間撹拌した。撹拌後、溶液を濾別し、得られたウエットケーキを再度水９００重量部中で１時間洗浄し、濾過を行った。この洗浄操作を濾液のイオン伝導度が０．５ｍＳ／ｍになるまで繰り返すことにより、図３に示すような粉末Ｘ線回折スペクトルを有する低結晶性オキシチタニウムフタロシアニンのウエットケーキを１８５重量部得た（オキシチタニウムフタロシアニン含有率９．５重量％）。
【０１３７】
得られた低結晶性オキシチタニウムフタロシアニンのウエットケーキ９３重量部を水１９０重量部中に添加し、室温で３０分撹拌した。その後、ｏ−ジクロロベンゼン３９重量部を添加し、さらに室温で１時間撹拌した。撹拌後、水を分離し、メタノール１３４重量部を添加し、室温で１時間撹拌洗浄した。洗浄後、濾別し、再度メタノール１３４重量部を用いて１時間撹拌洗浄後、濾別し、真空乾燥機で加熱乾燥することにより、図４に示すようなＣｕＫα特性Ｘ線（波長１．５４１Å）に対する粉末Ｘ線回折スペクトルにおいて、ブラッグ角（２θ±０．２°）７．３°、９．５°、１１．６°、１４．２°、１８．０°、２４．３°及び２７．２°に主たる回折ピークを有するオキシチタニウムフタロシアニンを７．８重量部得た。
【０１３８】
合成例４ 
低結晶性オキシチタニウムフタロシアニンのウエットケーキを得るまでは合成例３と同様の操作を行った。低結晶性オキシチタニウムフタロシアニンのウエットケーキの４６部をテトラヒドロフラン４００重量部中に添加し、室温で５時間撹拌した。撹拌後、濾別し、真空乾燥機で加熱乾燥することにより、図５に示すような、ＣｕＫα特性Ｘ線（波長１．５４１Å）に対する粉末Ｘ線回折スペクトルにおいて、ブラッグ角（２θ±０．２°）７．３°、９．５°、９．７°、１１．６°、１４．２°、１８．０°、２４．２°及び２７．２°に主たる回折ピークを有するオキシチタニウムフタロシアニンを３．９重量部得た。
【０１３９】
合成例５
合成例２で得られたオキシチタニウムフタロシアニンをフタロシアニン結晶前駆体として用いる以外は、合成例３の低結晶性オキシチタニウムフタロシアニンのウエットケーキを得るまでの工程と同様の操作を行うことにより、図６に示す低結晶性オキシチタニウムフタロシアニンのウエットケーキを１４２重量部得た（オキシチタニウムフタロシアニン含有率１２．８重量％）。
【０１４０】
得られた低結晶性オキシチタニウムフタロシアニンのウエットケーキ２４．８重量部を水１００重量部中に添加し、室温で３０分撹拌した。その後、ｏ−ジクロロベンゼン６．２重量部を添加し、さらに室温で１時間撹拌した。撹拌後、水を分離し、メタノール７９重量部を添加し、室温で１時間撹拌洗浄した。洗浄後、濾別し、再度メタノール７９重量部を用いて１時間撹拌洗浄、濾別し、真空乾燥機で加熱乾燥することにより、図７に示すようなＣｕＫα特性Ｘ線（波長１．５４１Å）に対する粉末Ｘ線回折スペクトルにおいて、ブラッグ角（２θ±０．２°）７．３°、９．５°、１１．６°、１４．２°、１８．０°、２４．０°及び２７．２°に主たる回折ピークを有するオキシチタニウムフタロシアニンを２．５重量部得た。
【０１４１】
比較合成例１
特開平２−３０８８６３号公報中に記載の実施例１に基づき、結晶変換前のオキシチタニウムフタロシアニンを製造した。得られた結晶変換前のオキシチタニウムフタロシアニンの粉末Ｘ線回折スペクトルを図８に示す。この、結晶変換前のオキシチタニウムフタロシアニン結晶中に含有される塩素含有量を、前記分析手法（上記の「塩素含有量の測定」に記載の方法）を用いて測定した結果、塩素含有量は０．５５重量％であった。また、前記「マススペクトル測定条件」に従ってオキシチタニウムフタロシアニンと塩素化オキシチタニウムフタロシアニンのマススペクトル強度比を算出すると、０．０５８であった。
【０１４２】
この得られたオキシチタニウムフタロシアニン１５重量部とφ１．０〜１．４ｍｍガラスビーズ１７０重量部と共にポリビン中に充填し、染料分散試験機（ペイントシェーカー）で２０時間処理した（機械的摩砕処理）。摩砕処理後のオキシチタニウムフタロシアニンをガラスビーズから剥離し、剥離後水２５０重量部中に添加し、室温で３０分撹拌した。その後、ｏ−ジクロロベンゼン３１重量部を添加し、さらに室温で１時間撹拌した。撹拌後、水を分離し、メタノール２５０重量部を添加し、室温で１時間撹拌洗浄した。洗浄後、濾別し、再度メタノール２５０重量部を用いて１時間撹拌洗浄後、濾別し、真空乾燥機で加熱乾燥することにより、図９に示すようなＣｕＫα特性Ｘ線（波長１．５４１Å）に対する粉末Ｘ線回折スペクトルにおいて、ブラッグ角（２θ±０．２°）７．３°、９．５°、１１．６°、１４．２°、１８．０°、２４．３°及び２７．２°に主たる回折ピークを有するオキシチタニウムフタロシアニンを１４．３重量部得た。
【０１４３】
＜感光体製造方法＞
電荷発生物質として、オキシチタニウムフタロシアニン２０重量部と１，２−ジメトキシエタン２８０重量部を混合し、サンドグラインドミルで２時間粉砕して微粒化分散処理を行った。続いてこの微細化処理液に、ポリビニルブチラール（電気化学工業（株）製、商品名「デンカブチラール」＃６０００Ｃ）１０重量部を、１，２−ジメトキシエタン２５３重量部と、４−メトキシ−４−メチル−２−ペンタノン８５重量部との混合液に溶解させて得られたバインダー液、及び２３０重量部の１，２−ジメトキシエタンを混合して分散液を調製した。この分散液に陽極酸化処理したアルミニウムシリンダー（直径３０ｍｍ、長さ３５１ｍｍ、肉厚１ｍｍ）を浸漬塗布し、乾燥後の膜厚が０．３μｍ（０．３ｇ／ｍ２）となるように電荷発生層を作製した。
【０１４４】
次に、電荷輸送物質５０重量部、バインダー樹脂として、下記構造式（Ａ）に示す、２，２−ビス（４−ヒドロキシ−３−メチルフェニル）プロパンを芳香族ジオール成分とする繰り返し単位５１モル重量％と、下記構造式（Ｂ）に示す、１，１−ビス（４−ヒドロキシフェニル）−１−フェニルエタンを芳香族ジオール成分とする繰り返し単位４９モル重量％とからなり、ｐ−ｔ−ブチルフェノールに由来する末端構造式を有するポリカーボネート樹脂１００重量部、２，６−ジ−ｔ−ブチル−４−メチルフェノール８重量部、レベリング剤として、シリコーンオイル（商品名  ＫＦ９６  信越化学工業（株））０．０３重量部を、テトラヒドロフラン／トルエン（重量比８／２）混合溶媒６４０重量部に溶解させて電荷輸送層用塗布液を調製した。この塗布液を、先ほど電荷発生層を設けたアルミニウムシリンダーを浸漬塗布することにより、乾燥後の膜厚が１８μｍとなるように塗布し、乾燥させて電荷輸送層を形成することにより、積層型感光層を有する電子写真感光体を作製した。
【０１４５】
【化７】
2007148387.tif 000006
【０１４６】
【化８】
2007148387.tif 000007
【０１４７】
実施例１〜１２、比較例１〜２０
前記電子写真感光体作製方法に従い、オキシチタニウムフタロシアニンとして、前記合成例３〜５、及び比較合成例１において製造したオキシチタニウムフタロシアニンと、下記構造式（１）〜（８）に表される電荷輸送物質とを用い、積層型感光層を有する電子写真感光体（機能分離型感光体）を作製した。なお、オキシチタニウムフタロシアニンと電荷輸送物質との組み合わせについては、下記表１に示す。 
【０１４８】
【化９】
2007148387.tif 000008
【０１４９】
【化１０】
2007148387.tif 000009
【０１５０】
【化１１】
2007148387.tif 000010
【０１５１】
【化１２】
2007148387.tif 000011
【０１５２】
【化１３】
2007148387.tif 000012
【０１５３】
【化１４】
2007148387.tif 000013
【０１５４】
【化１５】
2007148387.tif 000014
【０１５５】
【化１６】
2007148387.tif 000015
【０１５６】
【表１】
2007148387.tif 000016
【０１５７】
＜電気特性評価試験＞
実施例１〜１２、比較例１〜２０で得られた電子写真感光体を、電子写真学会標準に従って作製された電子写真特性評価装置（続電子写真技術の基礎と応用、電子写真学会編、コロナ社、４０４〜４０５頁に記載）に装着し、以下の手順に従って、帯電、露光、電位測定、及び除電のサイクルによる電気特性の評価を行った。
【０１５８】
電子写真感光体の初期表面電位が−７００Ｖになるように帯電させ、ハロゲンランプの光を干渉フィルターで７８０ｎｍの単色光としたものを照射して、表面電位が−３５０Ｖとなる時の照射エネルギー（半減露光エネルギー、単位はμＪ／ｃｍ２）を感度（Ｅ１／２）として測定した。また、１．２μＪ／ｃｍ２で露光したときの１００ミリ秒後の露光後表面電位（Ｖｌ）を測定した。結果を以下の表２に示す。
【０１５９】
＜画像評価試験＞ 
実施例１〜１２、及び比較例１〜２０で得られた電子写真感光体をＡ３印刷対応の市販のタンデム型カラープリンター（沖データ社製  Ｍｉｃｒｏｌｉｎｅ３０５０ｃ）のシアンドラムカートリッジに装着し、上記プリンターに装着した。
【０１６０】
印刷の入力として、Ａ３領域の上部には白地に線太の文字を持ち、中央部から下部にかけてはハーフトーン部を持ったパターンをパソコンからプリンターに送り、その結果得られる出力画像を目視評価した。
【０１６１】
試験したプリンターでは光除電プロセスを使用していないため、感光体の性能によっては、上部の文字パターンが感光体にメモリとして記憶され、次回転の画像形成に影響を及ぼす、つまり、ハーフトーン部にメモリ画像として顕れるケースがある。本来まったく均一でなければならない部分に、メモリ画像が見えている程度を、メモリ画像が最も見えにくいものをランク１、メモリ画像が最も明確に観察されるものをランク５とした、５段階の目視結果で評価した。
【０１６２】
さらに、本試験を、通常環境（２５℃／５０％ＲＨ）と低温低湿環境（５℃／１０％ＲＨ）の両方の環境で実施した。結果を以下の表３に示す。
【０１６３】
【表２】
2007148387.tif 000017
【０１６４】
【表３】
2007148387.tif 000018
【０１６５】
以上の結果から、化学的処理法で得られたオキシチタニウムフタロシアニンを電荷発生物質として用い、さらに特定のヒドラゾン化合物を電荷輸送物質として用いた場合に限って、環境に依らずメモリの発現し難い感光体を得ることができることがわかる。また、塩素含有量の少ない原料から誘導されるオキシチタニウムフタロシアニンを電荷発生物質として用い、さらに特定のヒドラゾン化合物を電荷輸送物質として用いた場合にも、環境に依存せず、メモリの発現し難い感光体が得られることがわかる。
【図面の簡単な説明】
【０１６６】
【図１】本発明の画像形成装置の一実施態様の要部構成を示す概略図である。
【図２】合成例１で得られたβ型オキシチタニウムフタロシアニンのＸ線回折図である。
【図３】合成例３で得られた低結晶性オキシチタニウムフタロシアニンのＸ線回折図である。
【図４】合成例３で得られたオキシチタニウムフタロシアニンのＸ線回折図である。
【図５】合成例４で得られたオキシチタニウムフタロシアニンのＸ線回折図である。
【図６】合成例５で得られた低結晶性オキシチタニウムフタロシアニンのＸ線回折図である。
【図７】合成例５で得られたオキシチタニウムフタロシアニンのＸ線回折図である。
【図８】比較合成例１で得られた結晶変換前のオキシチタニウムフタロシアニンのＸ線回折図である。
【図９】比較合成例１で得られたオキシチタニウムフタロシアニンのＸ線回折図である。
【符号の説明】
【０１６７】
１    感光体（電子写真感光体） 
２    帯電装置（帯電ローラ；帯電部） 
３    露光装置（露光部） 
４    現像装置（現像部） 
５    転写装置 
６    クリーニング装置（クリーニング部） 
７    定着装置 
４１  現像槽 
４２  アジテータ 
４３  供給ローラー 
４４  現像ローラー 
４５  規制部材 
７１  上部定着部材（加圧ローラー） 
７２  下部定着部材（定着ローラー） 
７３  加熱装置 
Ｔ    トナー 
Ｐ    記録紙（用紙，媒体）
【図１】
2007148387.tif 000023
【図２】
2007148387.tif 000024
【図３】
2007148387.tif 000025
【図４】
2007148387.tif 000026
【図５】
2007148387.tif 000027
【図６】
2007148387.tif 000028
【図７】
2007148387.tif 000029
【図８】
2007148387.tif 000030
【図９】
2007148387.tif 000031